(57)【特許請求の範囲】
【請求項１】
酸硬化性樹脂と、酸価が７０ｍｇＫＯＨ／ｇ以上であるロジン変性マレイン酸樹脂とを含有する鋳型造型用粘結剤組成物であって、
前記酸硬化性樹脂が、フルフリルアルコール、フルフリルアルコールの縮合物、フルフリルアルコールとアルデヒド類の縮合物、フルフリルアルコールと尿素の縮合物、フルフリルアルコールとフェノール類とアルデヒド類の縮合物、フルフリルアルコールとメラミンとアルデヒド類の縮合物、及びフルフリルアルコールと尿素とアルデヒド類の縮合物よりなる群から選ばれる１種以上、又は前記群から選ばれる２種以上からなる共縮合物を含み、
前記ロジン変性マレイン酸樹脂を０．１〜２０重量％含有する鋳型造型用粘結剤組成物。
【請求項２】
前記ロジン変性マレイン酸樹脂の酸価が７０〜３００ｍｇＫＯＨ／ｇである請求項１記載の鋳型造型用粘結剤組成物。
【請求項３】
前記ロジン変性マレイン酸樹脂の含有量が０．１〜１５重量％である請求項１又は２記載の鋳型造型用粘結剤組成物。
【請求項４】
前記ロジン変性マレイン酸樹脂の重量平均分子量が２００〜２０００である請求項１〜３の何れか１項記載の鋳型造型用粘結剤組成物。
【請求項５】
耐火性粒子、請求項１〜４の何れか１項記載の鋳型造型用粘結剤組成物及び硬化剤を含む混合物を硬化させる工程を有する鋳型の製造方法。
【請求項６】
前記硬化剤を前記耐火性粒子に添加した後、前記鋳型造型用粘結剤組成物を添加する請求項５記載の鋳型の製造方法。
【発明の詳細な説明】
【技術分野】
【０００１】
本発明は、酸硬化性樹脂を含有する鋳型造型用粘結剤組成物と、これを用いた鋳型の製造方法に関する。
【背景技術】
【０００２】
酸硬化性自硬性鋳型は、ケイ砂等の耐火性粒子に、酸硬化性樹脂を含有する鋳型造型用粘結剤と、リン酸、有機スルホン酸、硫酸等を含有する硬化剤とを添加し、これらを混練した後、得られた混練砂を木型等の原型に充填し、酸硬化性樹脂を硬化させて製造される。酸硬化性樹脂には、フラン樹脂やフェノール樹脂等が用いられており、フラン樹脂には、フルフリルアルコール、フルフリルアルコール・尿素ホルムアルデヒド樹脂、フルフリルアルコール・ホルムアルデヒド樹脂、フルフリルアルコール・フェノール・ホルムアルデヒド樹脂、その他公知の変性フラン樹脂等が用いられている。
【０００３】
酸硬化性樹脂を含有する鋳型造型用粘結剤組成物として、例えば下記特許文献１には、フラン樹脂の貯蔵安定性を改善するために、ロジンのＫ塩やＬｉ塩を含有するものが開示されている。
【０００４】
他方、下記特許文献２には、ロジン変性マレイン酸樹脂を含有する鋳型用塗型剤スラリーが開示されているが、鋳型用塗型剤と鋳型用粘結剤とは、使用目的や要求される特性が全く異なるものである。
【先行技術文献】
【特許文献】
【０００５】
【特許文献１】特開昭６１−１０１５８１号公報
【特許文献２】特開２００２−２０５１４０号公報
【発明の概要】
【発明が解決しようとする課題】
【０００６】
鋳型の生産性を上げるためには、硬化速度を向上させること、最終的な鋳型の強度（以下、単に「最終強度」ともいう）を向上させること、及び深部硬化性が良好であることが重要である。深部硬化性とは、混練砂を原型に充填した際に、外気に触れない箇所（原型に接触している箇所）の硬化性能のことをいう。酸硬化性樹脂は脱水縮合反応により硬化反応が進むため、外気にさらされていない鋳型の深部の硬化は、反応水が取り除かれにくいため遅くなると考えられる。通常、鋳型の深部は、木型等の原型との接触部であり、鋳物の表面を形成する部分であるため重要である。したがって、単に鋳型の硬化速度及び最終強度が高いだけでなく、充分に硬化することが必要で、それに適した、即ち深部硬化性が良好な粘結剤が求められている。
【０００７】
しかしながら、特許文献１に記載の鋳型造型用粘結剤組成物では、鋳型の硬化速度、最終強度及び深部硬化性のいずれについても更なる生産性の向上の観点から不充分であることが本発明者の検討により判明した。
【０００８】
また、特許文献２では、ロジン変性マレイン酸樹脂を含有する鋳型用塗型剤スラリーが開示されているが、その目的は、スラリー中の耐火性骨材の分散性を向上させて、得られる塗膜の強度を低下させないことであり、鋳型の内部まで影響を与えるものではない。よって、特許文献２に記載の技術は、塗膜と鋳型とでは使用する樹脂や強度の測定方法が異なることも考慮して、上述した鋳型の硬化速度、最終強度及び深部硬化性のいずれとも関係がない。
【０００９】
本発明は、鋳型の硬化速度を向上させることができる上、最終強度及び深部硬化性が高い鋳型を製造できる鋳型造型用粘結剤組成物と、これを用いた鋳型の製造方法を提供する。
【課題を解決するための手段】
【００１０】
本発明の鋳型造型用粘結剤組成物は、酸硬化性樹脂と、酸価が７０ｍｇＫＯＨ／ｇ以上であるロジン変性マレイン酸樹脂とを含有する鋳型造型用粘結剤組成物であって、
前記酸硬化性樹脂が、フルフリルアルコール、フルフリルアルコールの縮合物、フルフリルアルコールとアルデヒド類の縮合物、フルフリルアルコールと尿素の縮合物、フルフリルアルコールとフェノール類とアルデヒド類の縮合物、フルフリルアルコールとメラミンとアルデヒド類の縮合物、及びフルフリルアルコールと尿素とアルデヒド類の縮合物よりなる群から選ばれる１種以上、又は前記群から選ばれる２種以上からなる共縮合物を含み、
前記ロジン変性マレイン酸樹脂を０．１〜２０重量％含有する鋳型造型用粘結剤組成物である。
【００１１】
本発明の鋳型の製造方法は、耐火性粒子、前記本発明の鋳型造型用粘結剤組成物及び硬化剤を含む混合物を硬化させる工程を有する鋳型の製造方法である。
【発明の効果】
【００１２】
本発明の鋳型造型用粘結剤組成物によれば、鋳型の硬化速度を向上させることができる上、最終強度及び深部硬化性が高い鋳型の製造が可能な鋳型造型用粘結剤組成物を提供できる。また、本発明の鋳型の製造方法によれば、鋳型の硬化速度、最終強度及び深部硬化性を向上させることができるため、鋳型の生産性を向上させることができる。
【発明を実施するための形態】
【００１３】
本発明の鋳型造型用粘結剤組成物（以下、単に「粘結剤組成物」ともいう）は、鋳型を製造する際の粘結剤として使用されるものであって、酸硬化性樹脂と、酸価が７０以上であるロジン変性マレイン酸樹脂とを含有する粘結剤組成物である。
本発明の酸価が７０ｍｇＫＯＨ／ｇ以上のロジン変性マレイン酸樹脂を含むことにより鋳型の深部硬化性が向上する理由は、定かではないが、以下の点が推定される。
前記ロジン変性マレイン酸樹脂を含むことにより、フラン樹脂等の酸硬化性樹脂の表面張力が低下し、鋳物砂表面に濡れやすくなるため、硬化反応がスムーズに進行する。
そして、前記ロジン変性マレイン酸樹脂を含むことにより、油性になり、適正な疎水性が付与されるため、鋳型の硬化過程で硬化反応がスムーズに進行し、酸硬化性樹脂の硬化反応によって生じた生成水が鋳型系外へ排除されやすくなる。
本発明の酸価が７０ｍｇＫＯＨ／ｇ以上のロジン変性マレイン酸樹脂を含むことにより、硬化速度が向上し、最終強度が向上する理由は、定かではないが、以下の点が推定される。
前記ロジン変性マレイン酸樹脂は、適度な酸価を有するため、フラン樹脂等の酸硬化性樹脂との相溶性が良い。更に、適度な酸価を有し、添加量が適切な範囲ではロジン変性マレイン酸樹脂の酸の効果により、酸硬化性樹脂の樹脂化が進行しやすくなる。また、前記ロジン変性マレイン酸樹脂を含むことにより、フラン樹脂等の酸硬化性樹脂の表面張力が低下し、鋳物砂表面に濡れやすくなる。加えては、ロジン変性マレイン酸樹脂自体が粘着性を有する樹脂であることも一要因と考えられる。
以下、本発明の粘結剤組成物に含有される成分について説明する。
【００１４】
＜酸硬化性樹脂＞
酸硬化性樹脂としては、従来公知の樹脂が使用でき、例えば、フラン樹脂やフェノール樹脂等の自硬性の樹脂が使用できるが、鋳型強度発現による鋳型生産性及び植物由来原料による環境側面の観点から、フラン樹脂が好ましい。フラン樹脂としては、フルフリルアルコール、フルフリルアルコールの縮合物、フルフリルアルコールとアルデヒド類の縮合物、フルフリルアルコールと尿素の縮合物、フルフリルアルコールとフェノール類とアルデヒド類の縮合物、フルフリルアルコールとメラミンとアルデヒド類の縮合物、及びフルフリルアルコールと尿素とアルデヒド類の縮合物よりなる群から選ばれる１種以上、又は前記群から選ばれる２種以上からなる共縮合物が使用できる。このうち、鋳物砂との硬化反応を円滑に進行させ、深部硬化性と最終強度を向上させる観点から、フルフリルアルコール、フルフリルアルコールとアルデヒド類の縮合物、フルフリルアルコールと尿素の縮合物、及びフルフリルアルコールと尿素とアルデヒド類の縮合物から選ばれる１種以上、並びにこれらの共縮合物を使用するのが好ましく、フルフリルアルコール及びフルフリルアルコールと尿素とアルデヒド類の縮合物を使用することがより好ましい。
【００１５】
前記アルデヒド類としては、ホルムアルデヒド、アセトアルデヒド、グリオキザール、フルフラール、テレフタルアルデヒド等が挙げられ、これらのうち１種以上を適宜使用できる。鋳型の最終強度を向上させる観点からは、ホルムアルデヒドを用いるのが好ましく、造型時のホルムアルデヒド発生量低減の観点からは、フルフラールやテレフタルアルデヒドを用いるのが好ましい。
【００１６】
前記フェノール類としては、フェノール、クレゾール、レゾルシン、ビスフェノールＡ、ビスフェノールＣ、ビスフェノールＥ、ビスフェノールＦなどが挙げられ、これらのうち１種以上を使用できる。
【００１７】
フルフリルアルコールとアルデヒド類の縮合物を製造する場合には、フルフリルアルコール１モルに対して、アルデヒド類を０．０１〜１モル使用することが好ましい。フルフリルアルコールと尿素の縮合物を製造する場合には、フルフリルアルコール１モルに対して、尿素を０．０５〜０．５モル使用することが好ましい。フルフリルアルコールと尿素とアルデヒド類の縮合物を製造する場合には、フルフリルアルコール１モルに対して、尿素を０．０５〜０．５モル使用し、且つアルデヒド類を０．１〜１．５モル使用することが好ましい。
【００１８】
また、酸硬化性樹脂が、尿素及びホルムアルデヒドを含む原料から合成されている場合は、酸硬化性樹脂を合成する際のホルムアルデヒドと尿素の配合比が、モル比で、ホルムアルデヒド／尿素＝１．５〜４．０であることが好ましく、１．７〜４．０であることがより好ましい。鋳型の深部硬化性及び最終強度を向上させることができるからである。また、ホルムアルデヒド／尿素のモル比が２．０以下の場合は、造型時のホルムアルデヒドの発生量を低減できる。
【００１９】
粘結剤組成物中の酸硬化性樹脂の含有量は、最終強度を十分発現する観点から、好ましくは５５〜９９．９重量％であり、より好ましくは６０〜９７重量％であり、更に好ましくは６４〜９５重量％である。
【００２０】
酸硬化性樹脂のｐＨは、鋳型の深部硬化性及び最終強度を向上させる観点及び貯蔵安定性向上の観点から、好ましくは２．０〜８．５であり、より好ましくは３．０〜６．０であり、更に好ましくは３．５〜５．０である。酸硬化性樹脂のｐＨを上記範囲内に制御するには、酸硬化性樹脂に、水酸化ナトリウム水溶液等のアルカリ性水溶液、又はシュウ酸水溶液等の酸性水溶液を添加することによって調整すればよい。
【００２１】
本発明の粘結剤組成物では、尿素などのアミノ基が樹脂成分と架橋結合を形成すると考えられ、得られる鋳型の可撓性に好ましい影響を与えることが推測される。アミノ基の含有量は窒素含有量（重量％）で見積もることが出来る。なお、鋳型の可撓性は、原型から鋳型を抜型する際に必要である。特に、複雑な形状の鋳型を造型した際に、鋳型の可撓性が高いと、抜型時に鋳型の肉厚が薄い部分に応力が集中することに起因する鋳型割れを防ぐことができる。本発明の粘結剤組成物は、最終強度を向上させる観点と、得られる鋳型の割れを防ぐ観点から、粘結剤組成物中の窒素含有量は、０．８〜６．０重量％であることが好ましく、１．８〜６．０重量％がより好ましく、２．２〜５．０重量％が更に好ましく、２．３〜４．５重量％が更により好ましく、２．５〜４．０重量％が更により好ましい。粘結剤組成物中の窒素含有量を上記範囲内に調整するには、粘結剤組成物中の窒素含有化合物の含有量を調整すればよい。窒素含有化合物としては、尿素、メラミン、尿素とアルデヒド類の縮合物、メラミンとアルデヒド類の縮合物、尿素樹脂及び尿素変性樹脂等が好ましい。粘結剤組成物中の窒素含有量は、ケルダール法により定量することが出来る。更には、尿素、尿素樹脂、フルフリルアルコール・尿素樹脂（尿素変性樹脂）、及びフルフリルアルコール・尿素ホルムアルデヒド樹脂由来の窒素含有量は、尿素由来のカルボニル基（Ｃ＝Ｏ基）を１３Ｃ−ＮＭＲで定量することで求めることも出来る。
【００２２】
＜ロジン変性マレイン酸樹脂＞
本発明の粘結剤組成物は、鋳型の硬化速度、最終強度及び深部硬化性を向上させる観点から、酸価が７０ｍｇＫＯＨ／ｇ以上であるロジン変性マレイン酸樹脂（以下、単に「ロジン変性マレイン酸樹脂」ともいう）を含有する。なお、ロジン変性マレイン酸樹脂は、後述するように、グリーンソースであるロジンから合成、誘導されるものであるため地球環境にも優しい。また、ロジン変性マレイン酸樹脂は、５０重量％程度が社会循環型原料からなるものであり、カーボンオフセット（カーボンニュートラル）の観点から優れる化合物である。加えて、ロジン変性マレイン酸樹脂は、鋳型造型時や鋳造時に塩化水素ガスを副生しないため、作業環境上、優れるものである。
【００２３】
ロジン変性マレイン酸樹脂は、例えば、ロジン単独、又はロジンと多価アルコールをエステル化させた後、マレイン酸やフマル酸を添加し、ディールス・アルダー反応でマレイン化（フマル化）して得られるものである。このようなロジン変性マレイン酸樹脂の一般的な合成法は、以下のとおりである。まず、ロジン単独、又はロジンとペンタエリスリトール、エチレングリコール、グリセリン等の多価アルコールを混合し、Ｚｎ触媒の存在下、２８０℃程度で１〜３時間程度加熱脱水すると、酸価が４〜７ｍｇＫＯＨ／ｇであるロジンのエステル化物が得られる。その後、マレイン酸、フマル酸、無水マレイン酸、無水フマル酸等のマレイン酸類を添加し、ディールス・アルダー反応にてマレイン化（フマル化）させれば、ロジン変性マレイン酸樹脂を得ることができる。工業的には、原料であるロジン、多価アルコール、無水マレイン酸を同時加熱・脱水し、反応を促進させれば、効率良くロジン変性マレイン酸樹脂を得ることができる。なお、本発明において、マレイン酸類とは、マレイン酸の異性体であるフマル酸をも含むものである。ロジン変性マレイン酸樹脂の変性度は、酸価と重量平均分子量で規定できるが、構成成分のモル比を調整し、触媒量、反応温度及び反応時間を制御することにより、種々の酸価又は重量平均分子量を有するものが得られる。
【００２４】
本発明で使用されるロジン変性マレイン酸樹脂は、鋳型の硬化速度、最終強度及び深部硬化性を向上させる観点、並びに酸硬化性樹脂に対する溶解性向上の観点から、ＪＩＳ  Ｋ  ５９０３に基づいて測定された酸価が７０ｍｇＫＯＨ／ｇ以上であり、８０ｍｇＫＯＨ／ｇ以上であることが好ましく、９０ｍｇＫＯＨ／ｇ以上であることがより好ましく、１５０ｍｇＫＯＨ／ｇ以上であることが更に好ましく、１７０ｍｇＫＯＨ／ｇ以上であることがより更に好ましい。また、鋳型の硬化速度、最終強度及び深部硬化性を向上させる観点から、３００ｍｇＫＯＨ／ｇ以下であることが好ましく、２５０ｍｇＫＯＨ／ｇ以下であることがより好ましく、２００ｍｇＫＯＨ／ｇ以下であることが更に好ましい。上記観点を総合すると、７０〜３００ｍｇＫＯＨ／ｇであることが好ましく、８０〜３００ｍｇＫＯＨ／ｇであることがより好ましく、９０〜３００ｍｇＫＯＨ／ｇであることが更に好ましく、１５０〜３００ｍｇＫＯＨ／ｇであることがより更に好ましく、１５０〜２５０ｍｇＫＯＨ／ｇであることがより更に好ましく、１７０〜２００ｍｇＫＯＨ／ｇであることがより更に好ましい。ロジン変性マレイン酸の酸価が３００ｍｇＫＯＨ／ｇ以下になると合成反応過程において、マレイン酸モノマーの残存率が少なくなり、ロジン変性マレイン酸樹脂の重量平均分子量も２００以上の適度なものとなり、特に深部硬化及び最終強度の向上が認められる。同様の観点から、前記ロジン変性マレイン酸樹脂は、ＪＩＳ  Ｋ  ２２０７に基づいて測定された軟化点が７０〜２００℃であることが好ましい。
【００２５】
また、本発明で使用されるロジン変性マレイン酸樹脂は、鋳型の深部硬化性向上、鋳型の硬化速度向上及び鋳型の最終強度向上の観点から、ＧＰＣにより測定された重量平均分子量（Ｍｗ）が２００以上であることが好ましく、２５０以上であることがより好ましく、３００以上であることが更に好ましく、５００以上であることが更により好ましく、７００以上であることがより更に好ましい。同様の観点から、ＧＰＣにより測定された重量平均分子量（Ｍｗ）が２０００以下であることが好ましく、１９００以下であることがより好ましく、１２００以下であることが更に好ましく、１０００以下であることがより更に好ましい。上記観点を総合すると、ＧＰＣにより測定された重量平均分子量（Ｍｗ）が２００〜２０００であることが好ましく、２５０〜１９００であることがより好ましく、３００〜１２００であることが更に好ましく、５００〜１２００であることが更により好ましく、７００〜１０００がより更に好ましい。
【００２６】
鋳型の深部硬化性向上の観点及び最終強度向上の観点から、粘結剤組成物中のロジン変性マレイン酸樹脂の含有量は０．１重量％以上であり、０．５重量％以上であることが好ましく、１重量％以上であることがより好ましく、２重量％以上が更に好ましい。また、鋳型の深部硬化性向上の観点及び最終強度向上の観点から、粘結剤組成物中のロジン変性マレイン酸樹脂の含有量は２０重量％以下であり、１５重量％以下であることが好ましく、１０重量％以下であることがより好ましく、８重量％以下であることが更に好ましく、６重量％以下であることがより更に好ましい。上記観点を総合すると、粘結剤組成物中のロジン変性マレイン酸樹脂の含有量は、０．１〜２０重量％であり、０．１〜１５重量％であることが好ましく、０．５〜１０重量％であることがより好ましく、１〜８重量％であることが更に好ましく、２〜６重量％であることがより更に好ましい。
【００２７】
本発明の粘結剤組成物は、鋳型の深部硬化性、硬化速度及び最終強度を向上させ、保存安定性を向上させ、更にポンプ輸送において問題を生じさせない観点から、ロジン変性マレイン酸樹脂の酸硬化性樹脂への溶解性が重要であり、後記実施例で評価される方法により沈殿物が生じない溶解性があることが好ましい。
【００２８】
＜硬化促進剤＞
本発明の粘結剤組成物中には、鋳型の割れを防ぐ観点、及び最終強度を向上させる観点から、硬化促進剤が含有されてもよい。硬化促進剤としては、最終強度を向上させる観点から、下記一般式（１）で表される化合物（以下、硬化促進剤（１）という）、フェノール誘導体、芳香族ジアルデヒド、及びタンニン類からなる群より選ばれる１種以上が好ましく、同様の観点、及び硬化速度向上の観点から、フェノール誘導体がより好ましい。なお、硬化促進剤は、酸硬化性樹脂の一成分として含有されてもよい。
【００２９】
【化１】
0005780939.tif 000002
〔式中、Ｘ１及びＸ２は、それぞれ水素原子、ＣＨ３又はＣ２Ｈ５の何れかを表す。〕
【００３０】
硬化促進剤（１）としては、２，５−ビス（ヒドロキシメチル）フラン、２，５−ビス（メトキシメチル）フラン、２，５−ビス（エトキシメチル）フラン、２−ヒドロキシメチル−５−メトキシメチルフラン、２−ヒドロキシメチル−５−エトキシメチルフラン、２−メトキシメチル−５−エトキシメチルフランが挙げられる。中でも、最終強度を向上させる観点から、２，５−ビス（ヒドロキシメチル）フランを使用するのが好ましい。粘結剤組成物中の硬化促進剤（１）の含有量は、硬化促進剤（１）の酸硬化性樹脂への溶解性向上の観点、及び最終強度向上の観点から、０．５〜６３重量％であることが好ましく、１．８〜５０重量％であることがより好ましく、２．５〜５０重量％であることが更に好ましく、３．０〜４０重量％であることが更により好ましい。
【００３１】
フェノール誘導体としては、例えばレゾルシン、クレゾール、ヒドロキノン、フロログルシノール、メチレンビスフェノール等が挙げられる。なかでも、硬化速度向上の観点、及び最終強度向上の観点から、レゾルシン、フロログルシノールが好ましい。粘結剤組成物中の上記フェノール誘導体の含有量は、フェノール誘導体の酸硬化性樹脂への溶解性向上の観点、及び最終強度向上の観点から、０．１〜１０重量％であることが好ましく、０．５〜８重量％であることがより好ましく、１〜７重量％であることが更に好ましい。
【００３２】
芳香族ジアルデヒドとしては、テレフタルアルデヒド、フタルアルデヒド及びイソフタルアルデヒド等、並びにそれらの誘導体等が挙げられる。それらの誘導体とは、基本骨格としての２つのホルミル基を有する芳香族化合物の芳香環にアルキル基等の置換基を有する化合物等を意味する。最終強度を向上させる観点から、テレフタルアルデヒド及びテレフタルアルデヒドの誘導体が好ましく、テレフタルアルデヒドがより好ましい。粘結剤組成物中の芳香族ジアルデヒドの含有量は、芳香族ジアルデヒドを酸硬化性樹脂に十分に溶解させる観点、最終強度を向上させる観点、及び芳香族ジアルデヒド自体の臭気を抑制する観点から、好ましくは０．１〜１５重量％であり、より好ましくは０．５〜１０重量％であり、更に好ましくは１〜５重量％である。
【００３３】
タンニン類としては、縮合タンニンや加水分解型タンニンが挙げられる。これら縮合タンニンや加水分解型タンニンの例としては、ピロガロール骨格やレゾルシン骨格を持つタンニンが挙げられる。また、これらタンニン類を含有する樹皮抽出物や植物由来の葉、実、種、植物に寄生した虫こぶ等の天然物からの抽出物を添加しても構わない。
【００３４】
＜水分＞
本発明の粘結剤組成物中には、さらに水分が含まれてもよい。例えば、フルフリルアルコールとアルデヒド類の縮合物などの各種縮合物を合成する場合、水溶液状の原料を使用したり縮合水が生成したりするため、縮合物は、通常、水分との混合物の形態で得られるが、このような縮合物を粘結剤組成物に使用するにあたり、合成過程に由来するこれらの水分をあえて除去する必要はない。また、粘結剤組成物を取扱いやすい粘度に調整する目的などで、水分をさらに添加してもよい。ただし、水分が過剰になると、酸硬化性樹脂の硬化反応が阻害されるおそれがあるため、粘結剤組成物中の水分含有量は０．５〜３０重量％の範囲とすることが好ましく、粘結剤組成物を扱いやすくする観点と硬化反応速度を維持する観点から１〜１０重量％の範囲がより好ましく、３〜７重量％の範囲が更に好ましい。また、水分含有量が１５重量％以下の低水分系において、鋳型の深部硬化性及び最終強度を向上させる観点から、１０重量％以下とすることが好ましく、７重量％以下とすることがより好ましく、５重量％以下とすることが更に好ましい。また、粘結剤組成物の引火性を低下させる観点からは、粘結剤組成物中の水分含有量は１０〜２５重量％が好ましく、１５〜２０重量％がより好ましい。
【００３５】
＜その他の添加剤＞
また、粘結剤組成物中には、さらにシランカップリング剤等の添加剤が含まれていてもよい。例えばシランカップリング剤が含まれていると、最終強度を向上させることができるため好ましい。シランカップリング剤としては、Ｎ−β−（アミノエチル）−γ−アミノプロピルメチルジメトキシシラン、Ｎ−β−（アミノエチル）−γ−アミノプロピルトリメトキシシラン、Ｎ−β−（アミノエチル）−γ−アミノプロピルトリエトキシシラン、３−アミノプロピルトリメトキシシラン、Ｎ−β−（アミノエチル）−α−アミノプロピルトリメトキシシラン等のアミノシランや、３−グリシドキシプロピルトリメトキシシラン、３−グリシドキシプロピルトリエトキシシラン、３−グリシドキシプロピルメチルジエトキシシラン、３−グリシドキシプロピルトリエトキシシラン等のエポキシシラン、ウレイドシラン、メルカプトシラン、スルフィドシラン、メタクリロキシシラン、アクリロキシシランなどが用いられる。好ましくは、アミノシラン、エポキシシラン、ウレイドシランであり、より好ましくはアミノシラン、更に好ましくはＮ−β−（アミノエチル）−γ−アミノプロピルメチルジメトキシシランである。シランカップリング剤の粘結剤組成物中の含有量は、最終強度向上の観点から、０．０１〜０．５重量％であることが好ましく、０．０５〜０．３重量％であることがより好ましい。なお、シランカップリング剤は、酸硬化性樹脂の一成分として含有されてもよい。
【００３６】
本発明の粘結剤組成物は、耐火性粒子、鋳型造型用粘結剤組成物及び硬化剤を含む混合物を硬化させる工程を有する鋳型の製造方法に好適である。即ち、本発明の鋳型の製造方法は、鋳型造型用粘結剤組成物として上記本発明の粘結剤組成物を使用する鋳型の製造方法である。
【００３７】
本発明の鋳型の製造方法では、従来の鋳型の製造方法のプロセスをそのまま利用して鋳型を製造することができる。例えば、上記本発明の粘結剤組成物と、この粘結剤組成物を硬化させる硬化剤とを耐火性粒子に加え、これらをバッチミキサーや連続ミキサーなどで混練することによって、上記混合物（混練砂）を得ることができる。本発明の鋳型の製造方法では、最終強度向上の観点から、前記硬化剤を耐火性粒子に添加した後、本発明の粘結剤組成物を添加することが好ましい。
【００３８】
耐火性粒子としては、ケイ砂、クロマイト砂、ジルコン砂、オリビン砂、アルミナ砂、ムライト砂、合成ムライト砂等の従来公知のものを使用でき、また、使用済みの耐火性粒子を回収したものや再生処理したものなども使用できる。
【００３９】
硬化剤としては、キシレンスルホン酸（特に、ｍ−キシレンスルホン酸）やトルエンスルホン酸（特に、ｐ−トルエンスルホン酸）等のスルホン酸系化合物、リン酸系化合物、硫酸等を含む酸性水溶液など、従来公知のものを１種以上使用できる。更に、硬化剤中にアルコール類、エーテルアルコール類及びエステル類よりなる群から選ばれる１種以上の溶剤や、カルボン酸類を含有させることができる。これらの中でも、鋳型の深部硬化性の向上や、最終強度の向上を図る観点から、アルコール類、エーテルアルコール類が好ましく、エーテルアルコール類がより好ましい。また、上記溶剤やカルボン酸類を含有させると、硬化剤中の水分量を低減できるため、鋳型の深部硬化性が更に良好になると共に、最終強度が更に向上する。前記溶剤や前記カルボン酸類の硬化剤中の含有量は、最終強度向上の観点から、５〜５０重量％であることが好ましく、１０〜４０重量％であることがより好ましい。また、硬化剤の粘度を低減させる観点からは、メタノールやエタノールを含有させることが好ましい。
【００４０】
鋳型の深部硬化性の向上や、最終強度の向上を図る観点から、前記アルコール類としては、プロパノール、ブタノール、ペンタノール、ヘキサノール、ヘプタノール、オクタノール、ベンジルアルコールが好ましく、前記エーテルアルコール類としては、エチレングリコールモノエチルエーテル、エチレングリコールモノブチルエーテル、エチレングリコールモノヘキシルエーテル、ジエチレングリコールモノエチルエーテル、ジエチレングリコールモノブチルエーテル、ジエチレングリコールモノヘキシルエーテル、ジエチレングリコールモノフェニルエーテル、エチレングリコールモノフェニルエーテルが好ましく、前記エステル類としては、酢酸ブチル、安息香酸ブチル、エチレングリコールモノブチルエーテルアセテート、ジエチレングリコールモノブチルエーテルアセテートが好ましい。前記カルボン酸類としては、最終強度向上及び臭気低減の観点から、水酸基を持つカルボン酸が好ましく、乳酸、クエン酸、リンゴ酸がより好ましい。
【００４１】
混練砂における耐火性粒子と粘結剤組成物と硬化剤との比率は適宜設定できるが、耐火性粒子１００重量部に対して、粘結剤組成物が０．５〜１．５重量部で、硬化剤が０．０７〜１重量部の範囲が好ましい。このような比率であると、十分な最終強度の鋳型が得られやすい。更に、硬化剤の含有量は、鋳型に含まれる水分量を極力少なくし、鋳型の深部硬化性を向上させる観点と、ミキサーでの混合効率の観点から、粘結剤組成物中の酸硬化性樹脂１００重量部に対して１０〜７０重量部であることが好ましく、１５〜６０重量部であることがより好ましく、２０〜５５重量部であることが更に好ましい。
【００４２】
本発明の組成物は
＜１＞酸硬化性樹脂と、酸価が７０ｍｇＫＯＨ／ｇ以上であるロジン変性マレイン酸樹脂とを含有する鋳型造型用粘結剤組成物であって、
前記酸硬化性樹脂が、フルフリルアルコール、フルフリルアルコールの縮合物、フルフリルアルコールとアルデヒド類の縮合物、フルフリルアルコールと尿素の縮合物、フルフリルアルコールとフェノール類とアルデヒド類の縮合物、フルフリルアルコールとメラミンとアルデヒド類の縮合物、及びフルフリルアルコールと尿素とアルデヒド類の縮合物よりなる群から選ばれる１種以上、又は前記群から選ばれる２種以上からなる共縮合物を含み、
前記ロジン変性マレイン酸樹脂を０．１〜２０重量％含有する鋳型造型用粘結剤組成物である。
【００４３】
本発明は、さらに以下の組成物又は製造方法、或いは用途が好ましい。
＜２＞前記ロジン変性マレイン酸樹脂の酸価が７０〜３００ｍｇＫＯＨ／ｇである前記＜１＞の鋳型造型用粘結剤組成物。
＜３＞前記ロジン変性マレイン酸樹脂の含有量が０．１〜１５重量％である前記＜２＞の鋳型造型用粘結剤組成物。
＜４＞前記ロジン変性マレイン酸樹脂の酸価が８０〜３００ｍｇＫＯＨ／ｇであり、好ましくは９０〜３００ｍｇＫＯＨ／ｇであり、より好ましくは１５０〜３００ｍｇＫＯＨ／ｇであり、更に好ましくは１５０〜２５０ｍｇＫＯＨ／ｇであり、より更に好ましくは１７０〜２００ｍｇＫＯＨ／ｇである前記＜１＞〜＜３＞のいずれかの鋳型造型用粘結剤組成物。
＜５＞前記ロジン変性マレイン酸樹脂の含有量が０．５〜１０重量％であり、好ましくは１〜８重量％であり、より好ましくは２〜６重量％である前記＜１＞〜＜４＞のいずれかの鋳型造型用粘結剤組成物。
＜６＞前記ロジン変性マレイン酸樹脂の重量平均分子量が２００〜２０００であり、好ましくは２５０〜１９００であり、より好ましくは３００〜１２００であり、更に好ましくは５００〜１２００であり、より更に好ましくは７００〜１０００である前記＜１＞〜＜５＞のいずれかの鋳型造型用粘結剤組成物。
＜７＞前記酸硬化性樹脂がフルフリルアルコール及びフルフリルアルコールと尿素とアルデヒドの縮合物からなる群より選ばれる１種以上である前記＜１＞〜＜６＞のいずれかの鋳型造型用粘結剤組成物。
＜８＞耐火性粒子、前記＜１＞〜＜７＞のいずれかの鋳型造型用粘結剤組成物及び硬化剤を含む混合物を硬化させる工程を有する鋳型の製造方法。
＜９＞前記硬化剤を前記耐火性粒子に添加した後、前記鋳型造型用粘結剤組成物を添加する前記＜８＞の鋳型の製造方法。
＜１０＞前記＜１＞〜＜７＞のいずれかの鋳型造型用粘結剤組成物の鋳型製造用途。
【実施例】
【００４４】
以下、本発明を具体的に示す実施例等について説明する。なお、実施例等における評価項目は下記のようにして測定を行った。
【００４５】
＜ロジン変性マレイン酸樹脂の酸価＞
ロジン変性マレイン酸樹脂の酸価は、ＪＩＳ  Ｋ  ５９０３に記載の方法に従って測定した。
【００４６】
＜ロジン変性マレイン酸樹脂の重量平均分子量測定＞
（ａ）サンプル：１重量％ロジン変性マレイン酸樹脂のテトラヒドロフラン溶液を使用
（ｂ）カラム：ガードカラムＴＳＸ  ＨＸＬ（６．５ｍｍφ×４ｃｍ）（東洋曹達工業社製）１本と、ＴＳＫ３０００ＨＸＬ（７．８ｍｍφ×３０ｃｍ）（東洋曹達工業社製）１本と、ＴＳＫ２５００ＨＸＬ（７．８ｍｍφ×３０ｃｍ）（東洋曹達工業社製）１本を使用（注入口側よりガードカラムＴＳＸ  ＨＸＬ−ＴＳＫ３０００ＨＸＬ−ＴＳＫ２５００ＨＸＬの順に接続）
（ｃ）標準物質：ポリスチレン（東洋曹達工業社製）
（ｄ）溶出液：テトラヒドロフラン（流速：１ｃｍ３／ｍｉｎ）
（ｅ）カラム温度：２５℃
（ｆ）検出器：屈折率計（島津社製ＲＩＤ−６Ａ）
（ｇ）分子量計算の為の分割法：時間分割（２ｓｅｃ）
【００４７】
＜添加剤のフラン樹脂への溶解性＞
１００ｍＬの蓋付ガラス瓶に、表１及び３に示す量のフラン樹脂Ａ（表１及び３参照）と、表１及び３に示す量の各種添加剤を入れた後、該ガラス瓶を７０℃に設定したウォーターバスに入れて、５分おきに均一になる程度に振とうしながら３０分間湯煎した。その結果、沈殿物が目視で残存しなかった場合を「溶解性」と判断し、沈殿物が残存した場合を「不溶性」と判断した。
１００ｍＬの蓋付ガラス瓶に、表２に示す量のフラン樹脂Ｂ（表２参照）と、表２に示す量の各種添加剤を入れた後、該ガラス瓶を７０℃に設定したウォーターバスに入れて、５分おきに均一になる程度に振とうしながら３０分間湯煎した。その結果、沈殿物が目視で残存しなかった場合を「溶解性」と判断し、沈殿物が残存した場合を「不溶性」と判断した。
【００４８】
＜１時間後の鋳型強度＞
混練直後の混練砂を直径５０ｍｍ、高さ５０ｍｍの円柱形状のテストピース枠に充填した。充填後、２５℃、５５％ＲＨの条件下で１時間経過した時に抜型し、ＪＩＳ  Ｚ  ２６０４−１９７６に記載された方法で圧縮強度を測定した。得られた測定値を１時間後の鋳型強度とした。なお、１時間後の鋳型強度が高いほど、硬化速度が高いと評価できる。
【００４９】
＜２４時間後の鋳型強度＞
混練直後の混練砂を直径５０ｍｍ、高さ５０ｍｍの円柱形状のテストピース枠に充填した。充填後、２５℃、５５％ＲＨの条件下で３時間経過した時に抜型し、２５℃、５５％ＲＨの条件下で充填から２４時間放置した後、ＪＩＳ  Ｚ  ２６０４−１９７６に記載された方法で圧縮強度を測定した。得られた測定値を２４時間後の鋳型強度とした。なお、２４時間後の鋳型強度が高いほど、鋳型の最終強度が高いと評価できる。
【００５０】
＜深部硬度＞
混練直後の混練砂を直径１５０ｍｍ、高さ１７０ｍｍのポリプロピレン製カップに入れて、ＪＩＳ  Ｚ  ２６０４−１９７６に記載の方法で測定された圧縮強度が０．３ＭＰａに到達した時にポリプロピレン製カップから鋳型を取り出し、鋳型の深部（ポリプロピレン製カップの底面に接触していた面）の表面硬度をフラン鋳型用表面硬度計（ナカヤマ製）で測定した。なお、表１〜表３に示す深部硬度の値は、上記表面硬度計が示した目盛（無単位）の値であり、数値が大きいほど深部硬化性が良好と評価できる。
【００５１】
（実施例及び比較例）
２５℃、５５％ＲＨの条件下で、３リットルの金属釜を有する愛光舎製作所社製の混練機を用いて、フリーマントル新砂（山川産業社製）１００重量部、キシレンスルホン酸／硫酸系硬化剤〔花王クエーカー社製  カオーライトナー硬化剤  ＵＳ−３と、花王クエーカー社製  カオーライトナー硬化剤  Ｃ−２１との混合物（重量比はＵＳ−３／Ｃ−２１＝１０／３０）〕０．４０重量部を添加した後、４５秒間混練した。次いで表１〜表３に示す粘結剤組成物１．０重量部を添加し、これらを４５秒間混練して混練砂を得た。得られた混練砂を用いて上記の評価を行った。
なお、表１〜表３に示すロジン変性マレイン酸樹脂（マルキード２、８、３１、３２、３３、３００２）は、いずれも荒川化学工業社製の市販品を使用した。
また、表１に示すロジンのＫ塩は、以下に示すサンプル調製法により得られたものを用いた。まず、攪拌機付きの加熱可能な１リットルのガラス製３つ口フラスコに、和光純薬工業社製の水酸化カリウム一級試薬の２０重量％水溶液２８１ｇを投入し、続いて和光純薬工業社製のロジン一級試薬３０２．４ｇを投入した後、攪拌しながら８０℃に加温し、１時間保持した。その後３０℃まで冷却しロジンのＫ塩水溶液を得た。続いて該ロジンのＫ塩水溶液をシャーレーに５０ｇ採取し、１２０℃にセットした乾燥機で２４時間乾燥した。その後、該サンプルを常温まで冷却したものを１０ｇ採取し、携帯式コーヒーミルで５分間かけて粉末化させて、粉末ロジンのＫ塩を得た。
【００５２】
【表１】
0005780939.tif 000003
【００５３】
【表２】
0005780939.tif 000004
【００５４】
【表３】
0005780939.tif 000005
【００５５】
表１〜表３に示すように、実施例は、何れの評価項目についても良好な結果が得られた。一方、比較例は、少なくとも１つの評価項目について、実施例に比べて顕著に劣る結果であった。この結果から、本発明によれば、鋳型の硬化速度を向上させることができる上、最終強度及び深部硬化性が高い鋳型を製造できる鋳型造型用粘結剤組成物を提供できることが確認された。